FR 3055335 A1 20180302 FR 1601253 A 20160824 1 Domaine technique La présente invention concerne un procédé d'obtention de polyol polyester, les polyols polyester obtenus par la mise en oeuvre d'un tel procédé, l'utilisation de tels polyols polyesters dans la fabrication des mousses, adhésifs, revêtements ou élastomères de polyuréthane ou de polyisocyanurate. Arrière-plan technique De nos jours la recherche de produits d'origine renouvelable pouvant se substituer aux produits pétro-sourcés constitue une stratégie d'avenir pour réduire notre dépendance aux ressources fossiles. Les polyuréthanes constituent une famille importante de polymères, très demandeuse de composés d'origine biosourcés. Le secteur de l'industrie du bâtiment recherche des matériaux biosourcés et durables, notamment dans le domaine des mousses qui peuvent être utilisées pour l'isolation thermique et/ou acoustique dans le bâtiment. Les utilisations des polyuréthanes dans ce secteur se font essentiellement sous forme de mousses rigides, polyuréthane (PUR) et polyisocyanurates (PIR). Les matériaux polyuréthane (mousses rigides et souples, élastomères, revêtement, adhésif...) reposent sur la réaction de polyaddition entre un polyisocyanate et un polyol. Il apparaît donc nécessaire de travailler à l'élaboration de nouveaux matériaux toujours plus compétitifs tels que des polyols d'origine renouvelable constitués de synthons issus de la biomasse dont la production à haut tonnage est possible. De nos jours, le sorbitol est essentiellement utilisé comme starter dans l'élaboration de polyols polyéther en utilisant une chimie dite d'alcoxylation qui est un procédé relativement dangereux notamment du fait des réactifs utilisés. L'alcoxylation est une méthode industrielle de chimie à haute température et soUs----- pression faisant réagir des oxydes d'alkylène sur un starter (sorbitol par exemple) en présence d'un catalyseur créant ainsi des chaînes polyéthers. Ce procédé couteux et complexe utilise en outre, des réactifs dangereux. Le second enjeu repose également sur la maîtrise de la modification chimique du sorbitol puisque l'alcoxylation touche toutes les fonctions hydroxyles du sorbitol créant des polyols polyéthers à haute fonctionnalité (typiquement 6). Or, le marché des mousses polyuréthanes est un des marchés consommateurs de polyols 3055335 2 polyéthers et de plus en plus de polyols polyesters. En outre, dans le domaine de l'isolation thermique, on observe une transition du marché des mousses polyuréthanes vers les mousses polyisocyanurates plus performantes mais demandeuses de nouvelles familles de polyols avec des fonctionnalités plus faibles 5 que celles demandées lors de l'élaboration d'une mousse polyuréthane. Le sorbitol (C61-11406, 182.17 g/mol) aussi appelé D-glucitol (N° CAS : 50-704) ou (2R,3R,4R,5S)-hexane-1,2,3,4,5,6 hexol est un sucre réduit issu de l'hydrogénation de glucose ; il est également naturellement présent dans plusieurs fruits. De nombreuses modifications chimiques sont possibles sur le sorbitol. Le 10 sorbitol se présente sous forme solide et cristalline à 23°C. Cependant, pour l'utilisation du sorbitol dans des polyols destinés à l'élaboration de mousses polyuréthanes, les modifications chimiques principales sont obtenues par réaction d'oxypropylation (lonescu, Chemistry and Technology of Polyols for Polyurethanes) ou de polycondensation. 15 L'oxypropylation est largement décrite dans la littérature depuis plus de 65 ans (US2605233). Il s'agit d'une réaction exothermique qui a lieu en réacteur fermé sous pression et catalysée à chaud. Elle consiste en une ouverture de cycle pouvant être effectuée aussi bien sous catalyse acide que catalyse basique, cette dernière étant majoritairement utilisée (schéma 1). La réaction consiste en l'ajout 20 successif de molécules d'oxyde de propylène (C3H60) ou d'oxyde de butylène (C4H80) sur une molécule de départ, portant des fonctions hydroxyles, pouvant être un sucre (US20140200327) ou un oligo-polyol ayant une fonctionnalité comprise entre 2 et 6. Pour amorcer la réaction, le milieu réactionnel est chauffé à des températures comprises entre 100°C et 200°C, une fois la réaction amorcée, une 25 élévation violente de température et de pression est observée. KOH HO Schema 1: réaction d'oxypropylation 30 3055335 3 La première description d'une réaction d'oxypropylation sur le sorbitol a été décrite en 1958 par Joseph E. Wilson et Raymond H.Fowler (Rigid Urethanes Foams Based on Sorbitol Derivatives Science-1958-WILSON-1343) conduisant à des polyols ayant une masse moléculaire (Mn) comprise entre 760 et 4830g.mo1-1 et 5 un nombre d'hydroxyles compris entre 70 et 440 mg KOH/g. Le nombre d'hydroxyles étant défini comme une valeur quantitative du nombre de groupements hydroxyles pouvant réagir avec un polyisocyanate exprimé en milligrammes d'hydroxyde de potassium équivalent par gramme de produit. De nombreux travaux académiques ou industriels décrivent des techniques d'oxypropylation, notamment 10 celles mettant en jeu le sorbitol comme molécule de départ. La polycondensation décrite pour la première fois par Carothers (Wallace H. Carothers, J. if Am. Chem Soc. 51, no. 8 (1929): 2548-59 and 2560-70) est une réaction entre deux molécules portant chacune une fonction réactive et dont le produit de la réaction est composé de l'association des deux molécules et de la 15 formation d'une petite molécule. Dans le cas des polyesters, les fonctions réactives sont une fonction alcool typiquement, les alcools primaires et une fonction acide. Dans ce cas, la petite molécule issue de la réaction est une molécule d'eau (schéma 2). 20 R1 Schéma 2: Réaction entre un alcool et un acide Pour obtenir un polyester à proprement dit, les monomères utilisés doivent 25 au minimum être des diacides et des diols afin que la réaction soit pérenne. Afin de déplacer l'équilibre de la réaction dans le sens du produit (polyester) et obtenir des masses moléculaires plus élevées, la molécule d'eau créée à chaque addition est éliminée. Afin d'augmenter les masses molaires des polymères obtenus, la réaction peut être catalysée. Les deux grandes familles de catalyse sont la catalyse 30 protonique et les catalyses par les composés organométalliques auquel vient s'ajouter la catalyse enzymatique qui est de plus en plus utilisée. 3055335 4 Un exemple de réaction de polycondensation catalysée par de l'acétate de zinc est décrite par Abhijeet Anand et al., (Abhijeet Anand et al Progress in Organic Coatings 74, no. 4 (August 2012): 764-67), entre le D-sorbitol, l'anhydride d'acide 1,2,3,6 tétrahydrophtalique (THPA), le diéthylène glycol (DEG) et l'acide adipique. 5 La réaction décrite et effectuée en deux étapes, une première à 145-150°C entre le sorbitol, le THPA, le DEG et l'acétate de zinc pendant 1h puis la température est élevée à 200°C avec l'ajout de l'acide adipique pendant 5-6h. Sont alors obtenus des polyols polyester avec une masse molaire de 1074g.mo1-1. Néanmoins, par analyse infrarouge un pic caractéristique d'une liaison cyclique de type éther à 10 1068cm-1 attribué à la cyclisation du sorbitol a été observé. Une telle cyclisation est liée à la température élevée de réaction. Cette cyclisation du sorbitol le rend indisponible pour la réaction et réduit donc le rendement de la réaction. Une autre polymérisation de type polycondensation a été étudiée par L. Gustini et.al. (L. Gustini et al., " European Polymer Journal 67 (June 2015): 459-75). 15 Il s'agit de polycondensation catalysée par voie enzymatique avec l'enzyme candida antartica lipase B (CALB). L'avantage de cette enzyme est sa sélectivité pour estérifier en priorité les hydroxyles primaires face aux secondaires et ainsi éviter tout type de réticulation lors de la synthèse de polymère. Néanmoins, la quantité de sorbitol incorporé est très faible et peu pertinente puisque l'enzyme CALB ne 20 fonctionne bien qu'avec des monomères apolaires (le sorbitol est au contraire très polaire). Pour contrer cela les auteurs compensent l'apport en sorbitol par une grande quantité de monomère apolaire (1.8 octanediol). Enfin, le procédé propose des synthèses relativement complexes et de très longues durées (en général plus de 24h). L'ensemble de ces limites en font un procédé difficilement exploitable 25 industriellement. Enfin, un dernier type de polymérisation similaire est proposé dans la demande de brevet FR 2 987 840 déposée par la société NOVANCE décrivant la polycondensation entre un acide gras et le sorbitol ou le glycérol pour obtenir des polyesters. Ce procédé est également complexe puisqu'une étape d'alcoxylation 30 précède l'étape de polycondensation. En outre, des températures appliquées sont de 220°C pour des temps réactionnels relativement longs de de 15 à 20h. Il y a donc un besoin d'un procédé simple, écologique (sans solvant, utilisant des produits biosourcés, à pression atmosphérique) et permettant l'obtention à haut 3055335 5 rendement de polyesters utilisables notamment dans des polymères de polyuréthane ayant des propriétés aussi bonnes que celles des polymères obtenus à partir de produits dérivés du pétrole. Description détaillée de l'invention 5 L'invention concerne un polyol polyester obtenu par une première polycondensation (a) d'un sucre alcool Z en C3 à C8 et de deux diacides Y et Y' identiques ou différents en C4 à C36 et d'une seconde polycondensation (b) du produit obtenu en (a) avec deux diols X et X' identiques ou différents en C2 à C12. L'invention concerne en outre, un polyol polyester de formule générale Rx- 10 Ry-Z-Ry'-Rx' dans laquelle Z est un sucre alcool en C3 à C8, préférentiellement en C4 à C7, typiquement en C5, C6, Ry et Ry' sont des diesters de formule -OOC-Cn-COO- avec n compris entre 2 et 34, préférentiellement, entre 3 et 22, typiquement entre 4 et 15 10, Rx et Rx' sont des monoalcool, identiques ou différents en C2 à C12, préférentiellement en C3 à C8, typiquement en C4. Le terme « polyol polyester » fait référence à des molécules comprenant des groupements hydroxyles (diols ou sucres alcools) liés entre eux par des liaisons 20 esters. Ainsi, dans le polyol polyester selon l'invention, les molécules X, Y, Z, Y'et X' sont liées entre elles par des liaisons esters. Typiquement, les diols X et X' et le sucre alcool Z sont liés aux deux diacides Y et Y' par des liaisons esters formées chacune entre une fonction acide de Y ou de Y' et une fonction hydroxyle primaire de Z, X ou X'. Avantageusement, le polyol polyester est à pH neutre, typiquement, 25 lorsqu'il est obtenu par deux polycondensations successives suivies d'une étape de neutralisation (par exemple à la potasse ou à la soude). Le polyol polyester selon l'invention présente avantageusement, la formule chimique générale CaHbOc avec 22ÉaÉ42, 38Ébe8, 14ÉcÉ22. Typiquement, le polyol polyester selon l'invention présente une masse 30 moléculaire comprise entre 350 g/mol et 2000 g/mol, préférentiellement entre 420 g/mol et 1800 g/mol et plus préférentiellement, entre 450 et 1700 g/mol. Selon 3055335 6 l'invention, la masse molaire du polyol polyester peut être déterminée par différentes méthodes telles que la chromatographie d'exclusion stérique. Avantageusement, le polyol polyester présente un indice hydroxyle de 300 à 900 mg KOH/g. L'indice hydroxyle (I0H) peut être calculé avec la formule suivante : 5 10H = fonctionnalité du polyol polyester x 56109.37 / Masse molaire du polyol polyester L'indice hydroxyle correspond au nombre de mg de KOH nécessaire pour déprotoner l'ensemble des groupements hydroxyle présents dans un gramme de polyol. L'indice d'hydroxyle peut être déterminé par dosage inverse utilisant de la 10 potasse, par exemple selon la norme ASTM 4274-99 dans laquelle la titration colorimétrique est remplacée par une titration pH-métrique. Par « sucre alcool » ou « polyol » on entend une forme hydrogénée de monosaccharide dont le groupe carbonyle (aldéhyde ou cétone) a été réduit en un hydroxyle primaire ou secondaire. Typiquement, le sucre alcool est choisi parmi le 15 glycérol, le sorbitol, l'érythritol, le xylitol, l'araditol, le ribitol, le dulcitol, le mannitol et le volémitol. Par « diacide » on entend, une chaîne carbonée comprenant deux groupements acide. Selon l'invention, le polyol polyester comprend deux molécules Y et Y' de diacide. Ces molécules peuvent être identiques ou différentes en C4 à 20 C36, préférentiellement C4 à C24. Typiquement, les deux molécules de diacide sont indépendamment choisies parmi l'acide butanedioïque (Acide succinique), l'acide pentanedioïque (Acide glutarique), l'acide hexanedioïque (Acide adipique), l'acide heptanedioïque (Acide pimélique), l'acide octanedioïque (Acide subérique), l'acide nonanedioïque (Acide azélaïque), l'acide décanedioïque (Acide sébacique), l'acide 25 undécanedioïque, l'acide dodécanedioïque, l'acide tridécanedioïque (Acide brassylique), l'acide tétradécanedioïque, l'acide pentadécanedioïque, l'acide hexadécanedioïque, dimères d'acides gras ayant jusqu'à 36 carbones (C36) ou leur mélange. Typiquement, Y et Y' sont des diacides en C5 à C16 ou C6 à C12. Avantageusement, les molécules de diacide préférées sont indépendamment 30 choisies parmi l'acide adipique et l'acide succinique. Par « diol » on entend, une chaîne carbonée comprenant deux groupements alcool. Selon l'invention, le polyol polyester comprend deux molécules X et X' de 3055335 7 diols identiques ou différentes. Typiquement, les molécules de diol sont indépendamment choisies parmi le 1,2 éthanediol, le 1,3 propanediol, le 1,4butanediol, le 1,6 hexanediol, le 1,8 octanediol, le 1,10 décanediol, le 1,12 dodécanediol et leur mélange. 5 Avantageusement, le polyol polyester selon l'invention est choisi parmi le bis(1,2 éthanediol)-sorbitol diadipate, le bis(1,3 propanediol)-sorbitol diadipate, le bis(1,4-butanediol) -sorbitol diadipate, le bis(1,4-butanediol) -sorbitol diadipate modifié avec du glycérol, le bis(1,6 hexanediol)-sorbitol diadipate, le bis(1,8 octanediol)-sorbitol diadipate, le bis(1,10 décanediol)-sorbitol diadipate, le bis(1,12 10 dodécanediol)-sorbitol diadipate, le bis(1,4 butanediol)-sorbitol disuccinate et le sorbitol- diadipate- sorbitol. Préférentiellement, ledit polyolpolyester est choisi parmi le bis(1,8 octanediol)-sorbitol diadipate, le bis(1,10 décanediol)-sorbitol diadipate et le bis(1,4-butanediol) -sorbitol diadipate. L'invention concerne également, un procédé d'obtention d'un polyol 15 polyester selon l'invention comprenant les étapes suivantes : a) une étape de polycondensation à une température comprise entre 110 et 200°C, préférentiellement, 120 à 180°C, plus préférentiellement, 130 et 170°C, typiquement 150°C, avantageusement durant 5 à 10 heures: i. d'un sucre alcool Z en C3 à C8, préférentiellement en C4 à C7, 20 avantageusement en C5-C6, typiquement choisi parmi le glycérol, le sorbitol, l'érythritol, le xylitol, l'araditol, le ribitol, le dulcitol, le mannitol et le volémitol, ii. de deux diacides Y et Y' identiques ou différents en C4 à C36, préférentiellement en C5 à C24, 25 iii. de deux diols X et X' identiques ou différents en C2 à C12, préférentiellement en C3 à C8, typiquement en C4 avantageusement, indépendamment choisi parmi le 1,2 éthanediol, le 1,3 propanediol, le 1,4-butanediol, le 1,6 hexanediol, le 1,8 octanediol, le 1,10 décanediol, le 1,12 dodécanediol, le 1,4 30 butanediol et leur mélange, b) optionnellement, une étape de neutralisation des fonctions acides libres de sorte à ramener le polyol polyester à un pH neutre (pH=7), par exemple, par une base typiquement, une base forte telle que du 3055335 8 bicarbonate de la soude ou de la potasse, ou par une base faible telle que le carbonate de sodium, le bicarbonate de sodium, le carbonate de potassium ou un mono bi ou trialcool en C4 à C8, tel que de l'hexanol ; préférentiellement l'étape de neutralisation est effectuée par ajout de 5 carbonate de potassium ou de la potasse. Avantageusement, lors de l'étape de polycondensation, les diols X et X' et le sucre alcool Z sont à un ratio molaire (X+X')/Z compris entre 1 et 3, préférentiellement entre 1,5 et 2,5 encore plus préférentiellement compris entre 1,8 et 2,2. 10 Typiquement lors de l'étape de polycondensation, les diacides Y et Y' et le sucre alcool sont à un ratio molaire (Y+Y')/Z compris entre 1 et 3, préférentiellement entre 1,5 et 2,5 encore plus préférentiellement compris entre 1,8 et 2,2. Selon un mode de réalisation, lors de l'étape de polycondensation, les diols X et X' et les diacides Y et Y' sont à un ratio molaire (X+X')/(Y+Y') compris entre 0,5 15 et 2, préférentiellement entre 0,7 et 1,5 encore plus préférentiellement compris entre 0,8 et 1,2. Avantageusement, l'étape de polycondensation comprend une première polycondensation (a) du sucre alcool Z et des diacides Y et Y' et une seconde polycondensation (b) du produit obtenu en (a) avec les diols X et X'. Cette 20 polycondensation en deux étapes permet l'obtention du polyol polester avec cette structure simétrique. Typiquement, les diacides Y et Y' sont identiques et/ou les diols X et X' sont identiques. Selon un mode de réalisation, le sucre alcool Z est mélangé avec la ou les molécules de diacide Y et Y' puis incubé durant plus d'une heure, plus 25 préférentiellement entre 2 et 5 heures, encore plus préférentiellement entre 2,5 et 4h, typiquement durant 3 heures. La ou les molécules de diol X et X' sont ajoutées dans un second temps au mélange puis incubées durant plus de 4 heures, préférentiellement, entre 5 et 10 heures, typiquement, entre 5,5 et 7h. De manière préférentielle, l'étape de polycondensation est effectuée sous vide. 30 Avantageusement, lors de l'étape de polycondensation, les molécules de diacide Y et Y' réagissent avec les alcools primaires des molécules de sucre alcool 3055335 9 Z puis des diols X et X'. Les molécules d'eau issues de la réaction sont récupérées en vue de leur élimination. L'invention concerne en outre un polymère comprenant le polyol polyester selon l'invention, typiquement, ledit polymère est un polyuréthane ou un 5 polyisocyanurate. Avantageusement, le polymère selon l'invention présente un faible taux de polymérisation de 2 à 10, on parle d'un pré-polymère. Un tel pré-polymère peut être alors présent dans une composition destinée à former une mousse, un adhésif, un élastomère ou un revêtement. Selon un mode de réalisation, le polymère selon l'invention présente un haut taux de polymérisation 10 typiquement, supérieur 10, un tel polymère peut être alors présent dans une mousse, un adhésif, un élastomère ou un revêtement. Avantageusement, le polymère selon l'invention comprend une masse molaire supérieure à 1000g/mol. Selon un mode de réalisation, le polymère selon l'invention présente une 15 masse molaire comprise entre 1000 g/mol et 10 000 g/mol, préférentiellement entre 2000 g/mol et 7000 g/mol. Typiquement, le polymère est un pré-polymère. Un tel pré-polymère lors d'une étape de polymérisation donnera un polymère non-réticulé ou réticulé. Selon un autre mode de réalisation, le polymère selon l'invention présente 20 une masse molaire comprise entre 1.104 et 1,7.106g/mol. Typiquement, le polymère est un polymère non réticulé. Selon un autre mode de réalisation, le polymère selon l'invention présente une masse molaire supérieure à 1,7.106g/mol. Typiquement, le polymère est un polymère réticulé. 25 Par « polyuréthane », on entend un polymère comprenant des fonctions uréthanes autrement dit, un polymère d'uréthane. Ces polymères résultent essentiellement de la réaction de polyols notamment du polyol polyester de l'invention et de polyisocyanates. Ces polymères sont généralement obtenus à partir de formulations présentant un index de 100 à 150 correspondant à un rapport 30 NCO/OH compris entre 1 et 1,5. Par « polyisocyanurate », on entend les polymères résultant de la réaction de polyols notamment du polyol polyester de l'invention et de polyisocyanates, qui 3055335 10 contiennent, en plus des liaisons d'uréthane, d'autres types de groupes fonctionnels, en particulier des anneaux triisocyanuriques formés par trimérisation des polyisocyanates. Ces polymères, normalement appelés aussi les polyuréthanes modifiés, sont généralement obtenus à partir de formulations présentant un index 5 150-450, soit un rapport NCO/OH compris entre 1,5 et 4,5. Par ratio NCO/OH on entend, au sens de la présente invention, le rapport entre le nombre de fonctions NCO du polyisocyanate et le nombre de fonctions OH du sucre alcool et du diol. Le ratio NCO/OH est calculé avec la formule suivante : Ratio NCO / OH = MexpPi x ME pi / Mexp SAI x ME SAI 10 où: - MexpPi est la masse du polyisocyanate ; MexpSAI est la masse du sucre alcool; - ME Sal est la masse équivalente du sucre alcool et correspond au ratio entre la masse molaire du sucre alcool et la fonctionnalité du 15 sucre alcool; - MEPi est la masse équivalente du polyisocyanate et correspond au ratio entre la masse molaire du polyisocyanate et la fonctionnalité du polyisocyanate. L'invention concerne également, une composition comprenant ledit polyol 20 polyester selon l'invention ou ledit polymère selon l'invention. Avantageusement, ladite composition est une mousse, un élastomère, un adhésif, un revêtement ou une composition permettant l'obtention de l'un quelconque des mousses, élastomères, adhésifs et revêtements après polymérisation. Typiquement, la composition selon l'invention comprenant ledit polyol 25 polyester selon l'invention ou ledit polymère selon l'invention notamment le prépolymère, comprend en outre, un catalyseur de réaction, un polyisocyanate ayant une fonctionnalité au moins égale à 2, optionnellement, un co-polyol et des additifs. Par « co-polyol », on entend un composé portant deux fonctions hydroxyles 3 0 (type diol) ou plus (polyol) ajouté à la composition comprenant le polyol polyester pour en ajuster les propriétés telles que la fonctionnalité ou la viscosité, pour créer des noeuds de réticulation ou être allongeur de chaîne. Les co-polyols peuvent être 3055335 11 en C2 à C8, préférentiellement en C3 à C7, avantageusement en C4 à C6. Les copolyols peuvent être avantageusement choisis parmi le glycérol, le sorbitol, l'érythritol, le xylitol, l'araditol, le ribitol, le dulcitol, le mannitol et le volémitol. Les copolyols préférés sont le glycérol et le sorbitol. 5 Par « polyisocyanate », on entend tout composé chimique comprenant au moins deux fonctions chimiques isocyanates (NCO) distinctes, autrement dit, ayant « une fonctionnalité au moins égale à 2 ». Lorsque le polyisocyanate à une fonctionnalité de 2, on parle de di-isocyanate. Par fonctionnalité, on entend, au sens de la présente invention, le nombre total de fonctions isocyanates réactives par 10 mole d'isocyanate. La fonctionnalité d'un produit est évaluée par la titration de la fonction NCO par une méthode de dosage en retour de la dibultylamine excédentaire par l'acide chloridrique. Typiquement, ledit polyisocyanate a une fonctionnalité entre 2 et 4, préférentiellement entre 2,5 et 3,5 encore plus préférentiellement entre 2,7 et 3,3. Avantageusement, ledit polyisocyanate est choisi 15 parmi des polyisocyanates arômatiques, aliphatiques, cycloaliphatiques et leurs mélanges. On peut citer par exemple le 2,4-toluène diisocyanate, le 2,6-toluène diisocyanate, les mélanges de 2,4- et 2,6-toluène diisocyanate, le m-phénylène diisocyanate, le p-phénylène diisocyanate, le cis / trans de cyclohexane diisocyanate hexaméthylène diisocyanate, le m- et le p-tétraméthylxylylène- 20 diisocyanate, m-xylylène, p-xylylène diisocyanate, le naphtalène-m, m-diisocyanate, le 1,3,5-hexaméthyl mésitylène triisocyanate, 1-méthoxyphényl-2,4-diisocyanate , 4,4'-diphényl-mehtane diisocyanate, 4,4'-diisocyanabiphénylène 3,3'-diméthoxy-4,4'- diphényl diisocyanate, 3,3'-dimethyl-4,4'-diphényl diisocyanate, 4,4",4"- triphénylméthane triisocyanate, le toluène-2,4,6m-triisooyanate, 4,4'-diméthyl 25 diphényl méthane-2,2', 5,5'-tétraisocyanate, et les isocyanates aliphatiques, tels que le 4,4'-diphénylméthane diisocyanate hydrogéné, toluène diisocyanate (TDI) hydrogénée et hydrogenatem méta- et paraxylène diisocyanate de tétraméthylxylylène diisooyanate (TMXDI®isooyanate, produit de American Cyanamid co, Wayne, NJ, USA.), 3: 1 méta-tétraméthylxylylène diisocyanate / 30 triméthylolpropane (Cythane 3160® isocyanate, de la société American Cyanamid Co.), les molécules plurifonctionnelles tel que le poly-diisocyanate de diphénylméthylène (pMDI) et leurs analogues. Typiquement le polyisocyanate est choisi parmi le toluène diisocyanate (TOI), 4,4'-diphénylméthane diisocyanate (ou 3055335 12 4,4'-diisocyanate de diphénylméthylène ou 4,4'-MDI), le polyméthylène polyphénylène polyisocyanate (MDI polymérique, pMDI) et leur mélange. Par « catalyseur de réaction », on entend un composé qui introduit en faible quantité accélère la cinétique de la formation de la liaison uréthane (-NH-CO-O-) par 5 réaction entre le polyol polyester de l'invention et un polyisocyanate ou active la réaction entre un polyisocyanate et l'eau ou active la trimérisation des isocyanates. Typiquement les catalyseurs de réaction sont choisis parmi des amines tertiaires (tels que le diméthylcyclohexane), des dérivés d'étain (tels que le dibutyldilaurate d'étain), sels d'ammoniums (tels que le méthanaminium N,N,N-trimethyl de 2,2- 10 dimethylpropanoate) des carboxylates de métaux alcalins (tels que le 2- éthylhexanoate de potassium) les ethers d'amine (tels que le bis(2- dimethylaminoéthyle) ether), et les triazines (tels que le 1,3,5-Tris(3- (dimethylamino)propyWhexahydro-1,3,5-triazine). Avantageusement, une composition destinée à l'obtention d'une mousse 15 comprend ledit polyol polyester selon l'invention ou ledit polymère selon l'invention notamment le pré-polymère, un catalyseur de réaction, un polyisocyanate ayant une fonctionnalité au moins égale à 2, un agent gonflant et optionnellement, un stabilisant. Avantageusement, lorsque la composition est une mousse ou une 20 composition permettant l'obtention d'une mousse, le polyol polyester préféré est un polyol polyester à pH neutre et/ou comprend un sorbitol au titre de sucre-alcool Z. Typiquement, le polyol polyester préféré est le bis(1,2 éthanediol)-sorbitol-diadipate, le bis(1,6 hexanediol)-sorbitol-diadipate ou le bis(1,4 butanediol)-sorbitol-diadipate, plus préférentiellement, le bis(1,4 butanediol)-sorbitol-diadipate, ou le bis(1,6 25 hexanediol)-sorbitol-diadipate. Selon l'invention, une mousse comprend après polymérisation typiquement, un polymère selon l'invention notamment un polymère réticulé, un catalyseur de réaction, un agent gonflant et optionnellement, un stabilisant, au moins un co-polyol. Typiquement, le terme « mousse » tel qu'utilisé par exemple dans les 30 expressions « mousse de polyuréthane » ou « mousse polyisocyanurate », on entend, un composé à structure alvéolaire tridimensionnelle de type expansé. Ladite mousse peut être rigide ou souple, à cellules ouvertes ou fermées. On parle de 3055335 13 polyuréthane rigide (PUR), ou de polyisocyanurate rigide (PIR) pour des mousses rigides de polyuréthane ou de polyisocyanurate. Par « mousse à cellules fermées » on entend une mousse dont la structure alvéolaire comporte des parois entre chaque alvéole constituant un ensemble de 5 cellules jointes et distinctes permettant l'emprisonnement d'un gaz d'expansion. Une mousse est qualifiée de mousse à cellules fermées lorsqu'elle présente un maximum de 10% de cellules ouvertes. Typiquement les mousses à cellules fermées sont majoritairement des mousses rigides. Par « mousse à cellules ouvertes » on entend une mousse dont la structure 10 alvéolaire est constituée d'une matrice alvéolaire continue à parois ouverte entre les cellules ne permettant pas l'emprisonnement d'un gaz d'expansion. Une telle mousse permet la création de chemins de percolation au sein de sa matrice alvéolaire. Typiquement, les mousses à cellules ouvertes sont majoritairement des mousses souples. 15 Par « agent gonflant » on entend, un composé induisant par une action chimique et/ou physique une expansion d'une composition au cours d'une étape de moussage. Typiquement, l'agent gonflant est choisi parmi l'eau, le pentane et les isomères du pentane, l'acide formique, les hydrocarbures, les hydrofluorocarbures, les hydrochlorofluorooléfines, les hydrofluoro-oléfines (HFOs), les éthers et leur 20 mélange. On peut citer le méthylal au titre d'exemple d'un agent gonflant de type éther. Par « stabilisant » on entend, un agent permettant la formation d'une émulsion entre le polyol et l'agent gonflant ainsi que la stabilité physique de la matrice polymère lors de l'avancement des réactions notamment par la nucléation 25 des gouttelettes d'agent gonflant, la stabilisation anti-coalescente pendant la polymérisation. Typiquement, les stabilisants sont choisis parmi l'un quelconque des copolymère silicone glycol (par exemple Dabco DC198 ou DC193 commercialisé par Air Products), copolymère non hydrolysable silicone glycol (par exemple DC5000from Air Products), copolymère de polyalkylène siloxane (par exemple Niax 30 L-6164 de Momentive), copolymère méthylsiloxane polyoxyalkylène (par exemple Niax L-5348 de Momentive), copolymère polyetherpolysiloxane (par exemple Tegostab B8870 ou Tegostab 81048 de Evonik), copolymère de 3055335 14 polydiméthylsiloxane polyéther (par exemple Tegostab B8526 de Evonik), polyéthersiloxane (par exemple Tegostab B8951 de Evonik), un copolymère polyéther-polysiloxane modifié (par exemple Tegostab 88871 de Evonik), un copolymère de polysiloxane polyoxyalkylene à block (par exemple de Tegostab BF 5 2370 de Evonik) et leurs dérivés ou leurs mélanges. Par « additifs », on entend des agents tels que des anti-oxydants (agents de neutralisation des extrémités de chaînes à l'origine de la dépolymérisation ou chaînes co-monomères capables d'arrêter la propagation de dépolymérisation), des agents démoulant (talc, solution paraffine, silicone), des anti-hydrolyses, des 10 biocides, des agents anti-UV (l'oxyde de titane, les triazines, les benzotriazoles) et/ou des ignifugeants (antimoine, composés phosphorées, borées, azotées). Par « agent ignifugeant », on entend un composé ayant la propriété de réduire ou d'empêcher la combustion ou l'échauffement des matériaux qu'elle imprègne ou recouvre, on parle de retardant de flamme ou de feu. On peut citer par 15 exemple seul ou en mélange, le graphite, les silicates, le bore, les dérivés halogénés ou phosphorés tels que le Tris (1-chloro-2-propyl) phosphate (TCPP), le triéthylène de phosphate (TEP), les esters phosphate de triaryle, le polyphosphate d'ammonium, le phosphore rouge, le trishalogénaryle, et leur mélange. Un exemple de composition selon l'invention permettant l'obtention d'une 20 mousse rigide à cellules fermées est typiquement formulée avec un index de 115 soit un rapport NCO/OH de 1,15. Typiquement, une telle composition comprend au moins 50 à 100 parts d'un polyol polyester selon l'invention, 0 à 50 parts d'un copolyol, 150 à 500 parts d'un polyisocyanate, 0,5 à 5 parts d'un catalyseur typiquement d'un catalyseur aminé tel que la diméthylcyclohexyleamine, 0,5 à 6 25 parts d'un agent gonflant tel que l'eau, 0 à 5 parts d'un stabilisant tel qu'un copolymère polyéther-polysiloxane et 0 à 20 parts d'un agent ignifugeant. Une mousse de polyuréthane rigide à cellules fermées comprend par exemple 100 parts d'un polyol polyester, 270 parts d'un polyisocyanate, 2 parts d'un catalyseur aminé tel que la diméthylcyclohexyleamine, 6 parts d'un agent gonflant 30 tel que l'eau, 2,5 parts d'un stabilisant tel qu'un copolymère polyéther-polysiloxane et 10 parts d'un agent ignifugeant. 3055335 15 Un exemple d'une composition permettant l'obtention d'une mousse rigide polyisocyanurate à cellules fermées est typiquement formulée avec un index minimum de 300 soit un ratio NCO /OH supérieur à 3. Une composition permettant l'obtention d'une mousse rigide polyisocyanurate à cellules fermées comprend, par 5 exemple 50 à 100 parts du polyol polyester selon l'invention, 0 à 50 parts d'un co- polyol, 150 à 500 parts d'un polyisocyanate, 0,1 à 13 parts d'au moins un catalyseur, préférentiellement deux catalyseurs, typiquement un catalyseur aminé et un carboxylate de potassium (par exemple dans un ratio catalyseur aminé / carboxylate de potassium de 0,5 à 2), 0 à 20 parts d'un agent gonflant tel qu'un 10 isomère du pentane, 0 à 8 parts d'un stabilisant et 0 à 20 parts d'un agent ignifugeant. Typiquement, une composition permettant l'obtention d'une mousse rigide polyisocyanurate à cellules fermées comprend par exemple, 100 parts du polyol polyester selon l'invention ; 173 parts d'un polyisocyanate tel que le poly- 15 diisocyanate de diphénylméthylène ; 0,5 parts d'un catalyseur aminé tel que la dimethylcyclohexane ; 2,5 parts d'un carboxylate de potassium tel que le 2- ethylehexanoate de potassium ; 18 parts d'un agent gonflant tel qu'un isomère du pentane ; 2,5 parts d'un stabilisant et 10 parts d'un agent ignifugeant. Les mousses de polyuréthane ou de polyisocyanurate rigides sont par 20 exemple utilisées comme panneau rigide pour l'isolation thermique typiquement, des bâtiments. Une composition permettant l'obtention d'une mousse de polyuréthanne souple présente typiquement un index de 100 à 120 et comprend par exemple 40 à 60% en masse d'un polyol polyester selon l'invention, 1 à 10% en masse d'agent 25 gonflant typiquement de l'eau, 40 à 60% en masse de polyisocyanate tel que le diisocyanate de toluène, 0 à 5% en masse d'un stabilisant, 0,1 à 5% en masse d'au moins un catalyseur. Une composition de mousse de polyuréthanne souple comprend par exemple 100 parts du polyol polyester selon l'invention ; 5 parts d'agent gonflant tel 30 que l'eau ; 50 parts de polyisocyanate tel que le diisocyanate de toluène 1 part de stabilisant tel que le Tegostab BF 2370 ; 0,2 parts de catalyseur tel que le dibutyldilaurate d'étain. 3055335 16 Typiquement, les mousses de polyuréthane souples sont utilisées pour les matelas, les sièges automobiles, le mobilier, l'isolation phonique et l'acoustique. Par « élastomère » tel que dans l'expression « élastomère de polyuréthane » on entend un matériau présentant des propriétés élastiques pouvant subir de 5 grandes déformations et revenir à son état initial sans perte de propriétés. Une composition permettant l'obtention d'un d'élastomère de polyuréthane comprend typiquement, un polyol polyester selon l'invention ou un polymère selon l'invention typiquement, un prépolymère selon l'invention, un polyisocyanate et au moins un co-polyol, préférentiellement un diol. 10 Typiquement, une composition permettant l'obtention d'un élastomère de polyuréthane présente un ratio NCO/OH compris entre 0,1 et 3 ; préférentiellement entre 0,5 et 2. Avantageusement, une composition permettant l'obtention d'un élastomère comprend 3 à 15% en masse de polyisocyanate tel que le 4,4'-diphénylméthane 15 diisocyanate (4,4'-MDI), 25 à 75% en masse d'un polymère de polyol polyester selon l'invention de masse molaire préférentiellement comprise entre 2000 et 6500 g/mol ; 10 à 30% en masse d'un co-polyol typiquement, un diol tel qu'un diol en C3 à C8. Avantageusement, ledit polyol polyester forme les segments souples de l'élastomère, et le diol associé au polyisocyanate les segments rigides de 2 0 l'élastomère. Par « revêtement » tel que dans l'expression « revêtement de polyuréthane », on entend un matériau destiné à recouvrir une surface en vue de sa protection, il peut être par exemple fin et résistant ou épais afin d'absorber les chocs. 25 Typiquement, une composition permettant l'obtention d'un revêtement de polyuréthane, présente un ratio NCO/OH est supérieur à 1, préférentiellement compris entre 1,1 et 3. Un exemple de composition permettant l'obtention d'un revêtement de polyuréthane comprend : 30 10 à 60% en masse d'un polymère selon l'invention typiquement, un prépolymère issu de la réaction entre un polyol polyester de l'invention préférentiellement de masse molaire 2000g/mol et un polyisocyanate tel 3055335 17 que le 4,4'-MDI ; le ratio NCO/OH polymère selon l'invention étant >1 typiquement le ratio étant compris entre 1,1 et 3, 0 à 5% en masse de pigments ou de pâte pigmentaire, tels que par exemple les pigments azoïques, 5 0 à 2% en masse d'Un catalyseur par exemple la dibutyltin dilaurate (DBTDL) optionnellement, 0 à 5% d'additifs tels que par exemple : o 0 à 5% en masse d'additifs rhéologiques tels que par exemple des solvants ou diluants réactifs, ou des épaississants ; 10 o 0 à 5% en masse d'additifs fonctionnels tels que des agents anti mousse, des agents anti- fongique ou leur mélange. Par « additifs rhéologiques », on entend des additifs ayant pour fonction d'augmenter ou de réduire la viscosité de la composition, il s'agit de solvants, de diluants ou d'épaississant, on peut citer par exemple l'éthylène glycol. 15 Par « additifs fonctionnels », on entend des composés conférant à la composition une fonctionnalité particulière tels que des agents anti-mousse et notamment les polyéthers polysiloxanes tel que le Tergitol L (Dow), des agents antifongique tels que par exemple le pentachlorophénol. Avantageusement, la polymérisation de la composition comprenant le pré- 20 polymère selon l'invention débute après l'application de ladite composition de revêtement sur un support afin d'obtenir un revêtement réticulé. Typiquement, la réaction de polymérisation s'effectue avec l'humidité de l'air. Par « adhésif » ou « composition adhésive » on entend une composition permettant l'adhésion entre deux composés, surfaces ou objets, un exemple de 25 composition adhésive comprend un polyol polyester de l'invention, un polyisocyanate avec un ratio NCO/OH compris entre 1 et 1,6 et un catalyseur tel que le dibutyldilaurate d'étain typiquement, à 0,05 % w/w. L'invention concerne également, un procédé d'obtention d'une mousse, d'un revêtement, d'un adhésif ou d'un élastomère de polyuréthane ou de 3 0 polyisocyanurate comprenant une étape d'obtention d'un polyol polyester selon l'invention ou d'un polymère selon l'invention notamment d'un prépolymère selon 3055335 18 l'invention, une étape d'addition d'au moins un polyisocyanate et d'au moins un catalyseur de réaction, et une étape de polymérisation. L'invention concerne enfin, une utilisation d'un polyol polyester selon l'invention avantageusement choisi parmi le bis(1,2 éthanediol)-sorbitol diadipate, le 5 bis(1,3 propanediol)-sorbitol diadipate, le bis(1,4-butanediol) -sorbitol diadipate, le bis(1,6 hexanediol)-sorbitol diadipate, le bis(1,8 octanediol)-sorbitol diadipate, le bis(1,10 décanediol-)sorbitol diadipate, le bis(1,12 dodécanediop-sorbitol diadipate, le bis(1,4 butanediol)-sorbitol disuccinate, ou le sorbitol- diadipate- sorbitol dans la fabrication d'une mousse, d'un revêtement, d'un adhésif ou d'un élastomère de 10 polyuréthane ou de polyisocyanurate. Bien qu'ayant des significations distinctes, les termes « comprenant », « contenant », « comportant » et « consistant en » ont été utilisés de manière interchangeable dans la description de l'invention, et peuvent être remplacés l'un par l'autre. L'invention sera mieux comprise à la lecture des figures et exemples 15 suivants donnés uniquement à titre d'exemple. FIGURES La figure 1 correspond aux spectres de RMN 13C de l'intermédiaire réactionnel bi-acidique commun à l'ensemble des polyols polyesters où Y=Y'=acide adipique (fig. la), spectre de RMN 13C du bis(1,2 éthanediol) -sorbitol diadipate 20 (fig. lb), spectre de RMN 13C bis(1,3-propanediol) -sorbitol diadipate (fig. 1c), spectre de RMN 13C bis(1,4-butanediol) -sorbitol diadipate (fig. 1) La figure 2 spectre de RMN 13C bis(1,6 hexanediol) -sorbitol diadipate (fig. 2a), spectre de RMN 13C bis(1,8 octanediol)-sorbitol diadipate (fig. 2b), spectre de RMN 13C bis(1,10 décanediol)-sorbitol diadipate (fig. 2c), spectre de RMN 13C 25 bis(1,12 dodécanediol) -sorbitol diadipate (fig. 2d). Exemples Exemples 1 1.1 Matériels et méthodes : Le D-sorbitol commercialisé par TEREOS SYRAL (sorbitol sup. 98%, eau 30 inf. 0,5%, sucres réducteurs inf. 0,1%) ; le 1,4 butanediol (99%), le 1,10 décanediol, 3055335 19 le 1,2-éthanediol, le 1,6-hexanediol, le 1,10-octanediol, le 1,12-dodecanediol sont commercialisés par la société SIGMA ALDRICH ; le 1,8 octanediol (98%) et le Glycérol sont commercialisés par la société FLUKA ; l'acide adipique (99%) commercialisé par la société ACROS ORGANICS ; le 1,3-propanediol par ALFA 5 AESAR et l'acide succinique (Technical grade) commercialisé par la société BIOAMBERT. Le sorbitol et l'acide adipique sont séchés dans une étuve à pression réduite à 45°C pendant une nuit puis sont stockés en dessiccateur sous vide. Les autres produits sont utilisés tels quels. 10 Synthèse de bis(1,2 éthanediol) -sorbitol diadipate (bis(2-hydroxylethyl) 0,0'- ((2R,3R,4R,5S)-2,3,4,5-tetrahydroxyhexane-1,6-diyl) diadipate) Dans un ballon tricol (trois cols de rodage 29 :32) de 250mL, 10,00g de sorbitol (0.0549mol) et 16.03g d'acide adipique (0,11mol) sont introduits. L'entrée d'argon est fixée sur le premier col du ballon tricol, sur le second (col central) est 15 fixé le système complet de distillation à colonne courte. Enfin le troisième et dernier col est bouché à l'aide d'un bouchon de type septum perforable pour permettre de futures injections dans le milieu réactionnel. Le milieu réactionnel est porté à 150°C sous atmosphère inerte (argon) et sous une faible agitation réglée à 100 rotation par minute (rpm) qui sera augmentée à 35Orpm une fois que le milieu réactionnel est 20 totalement visqueux. Après trois heures de réaction, 6.83g de 1,2-éthanediol (0,11mol) sont injectés à l'aide d'une seringue de 12mL puis la réaction est poursuivie pendant 6h pour un temps total de réaction de 9h. A 8h00 et 9h00 de réaction deux passages sous vide de respectivement 30 secondes et 1 minute sont effectués pour tirer l'eau produite par la réaction de polycondensation. Après 25 chaque passage sous vide, le milieu réactionnel est ramené sous atmosphère inerte et à pression atmosphérique. Synthèse du bis(1,3-propanediol) -sorbitol diadipate (bis(3-hydroxypropyl) 0,0'- ((2R,3R,4R,5S)-2,3,4,5-tetrahydroxyhexane-1,6-diy1) diadipate) Dans un ballon tricol de 250mL 2,00g de sorbitol (0,0110mol), 3.2g d'acide 3 0 adipique (0,0219mol) et un agitateur magnétique sont introduits. Le montage du ballon tricol et du système de distillation est effectué comme précédemment. Le milieu réactionnel est porté à 150°C sous atmosphère inerte (argon) et sous une 3055335 20 faible agitation réglée à 10Orpm qui sera augmentée à 35Orpm une fois que le milieu réactionnel est totalement visqueux. Après trois heures de réaction, 1.67g de 1,3- propanediol (0.0219mo1) sont injectés à l'aide d'une seringue de 12mL puis la réaction est poursuivie pendant 6h soit un temps total de réaction de 9h. A 3h30 et 5 6h30 de réaction deux passages sous vide de respectivement 30 secondes et 1 minute sont effectués pour tirer l'eau produite par la réaction de polycondensation. Après chaque passage sous vide, le milieu réactionnel est ramené sous atmosphère inerte et à pression atmosphérique. Synthèse du bis(1,4-butanediol) -sorbitol diadipate(bis(4-hydroxybuty00,0' 10 ((2R,3R,4R,5S)-2,3,4,5-tetrahydroxyhexane-1,6-diy0 diadipate) Dans un ballon tricol de 250mL, 10,00g de sorbitol (0,0549mo1) et 16,03g d'acide adipique (0.11mol) ainsi qu'un agitateur magnétique sont introduits. Le montage du ballon tricol et du système de distillation est effectué comme précédemment. Le milieu réactionnel est porté à 150°C sous atmosphère inerte 15 (argon) et sous une faible agitation réglée à 10Orpm qui sera augmentée à 35Orpm une fois que le milieu réactionnel est totalement visqueux. Après trois heures de réaction, 9,98g de 1,4-butanediol (0,11mol) sont injectés à l'aide d'une seringue de 12mL puis la réaction est poursuivie pendant 6h soit un temps total de réaction de 9h. A 3h30 et 6h30 de réaction deux passages sous vide de respectivement 30 20 secondes et 1 minute sont effectués pour tirer l'eau produite par la réaction de polycondensation. Après chaque passage sous vide, le milieu réactionnel est ramené sous atmosphère inerte et à pression atmosphérique. Synthèse du bis(1, 6 hexanediol) -sorbitol diadipate (bis(6-hydroxyhexyl)O, O' ((2R,3R,4R,5S)-2,3,4,5-tetrahydroxyhexane-1,6-diy1) diadipate) 25 Dans un ballon tricol de 250mL, 2,00g de sorbitol (0,0110mol) et 3,2g d'acide adipique (0,0219mo1) ainsi qu'un agitateur magnétique sont introduits. Le montage du ballon tricol et du système de distillation est effectué comme précédemment. Le milieu réactionnel est porté à 150°C sous atmosphère inerte (argon) et sous une faible agitation réglée à 10Orpm qui sera augmentée à 35Orpm une fois que le milieu 30 réactionnel est totalement visqueux. Après trois heures de réaction, 9,98g de 1,6- hexanediol (0,0219mo1) sont injectés à l'aide d'une seringue de 12mL puis la réaction est poursuivie pendant 6h soit un temps total de réaction de 9h. A 3h30 et 3055335 21 6h30 de réaction deux passages sous vide de respectivement 30secondes et 1 minute sont effectués pour tirer l'eau produite par la réaction de polycondensation. Après chaque passage sous vide, le milieu réactionnel est ramené sous atmosphère inerte et à pression atmosphérique. 5 Synthèse du bis(1, 8 octanediol)-sorbitol diadipate (bis(8-hydroxyoctyl) 0,0'- ((2R,3R,4R,5S)-2,3,4,5-tetrahydroxyhexane-1,6-diy1) diadipate) Dans un ballon tricol de 250mL sont introduits 1,000g de sorbitol (0,00549mo1), 1,603g d'acide adipique (0,01098mol) ainsi qu'un agitateur magnétique. Le montage du ballon tricol et du système de distillation est effectué 10 comme précédemment. Le milieu réactionnel est porté à 150°C sous atmosphère inerte (argon) et sous une faible agitation à 10Orpm puis à 35Orpm une fois que le milieu réactionnel est totalement visqueux. Après trois heures de réaction, 1.605g de 1,8-octanediol (0,01098mol) sont injectés puis la réaction est poursuivie pendant 6h soit un temps total de réaction de 9h. A 3h30 et 6h30 de réaction deux passages 15 sous vide de respectivement 30 secondes et 1 minute sont effectués pour tirer l'eau produite par la réaction de polycondensation. Après chaque passage sous vide, le milieu réactionnel est ramené sous atmosphère inerte et à pression atmosphérique. SynthèSe du bis(1,10 décanediol)-sorbitol diadipate (bis(10-hydroxydecyl) 0,0'- ((2R,3R,4R,5S)-2,3,4,5-tetrahydroxyhexane-1,6-diy1) diadipate) 20 Dans un ballon tricol de 250mL, 1,000g de sorbitol (0,00549mol) et 1,603g d'acide adipique (0,01098mol) ainsi qu'un agitateur magnétique sont introduits. Le montage du ballon tricol et du système de distillation est effectué comme précédemment. Le milieu réactionnel est porté à 150°C sous atmosphère inerte (argon) et sous une faible agitation à 10Orpm puis à 35Orpm une fois que le milieu 25 réactionnel est totalement visqueux. Après trois heures de réaction, 1,910g de 1,10- octanediol (0,01098mo1) sont injectés puis la réaction est poursuivie pendant 6h soit un temps total de réaction de 9h. A 3h30 et 6h30 de réaction deux passages sous vide de respectivement 30 secondes et 1 minute sont effectués pour tirer l'eau produite par la réaction de polycondensation. Après chaque passage sous vide, le 30 milieu réactionnel est ramené sous atmosphère inerte et à pression atmosphérique. 3055335 22 Synthèse du bis(1,12 dodécanediol) -sorbitol diadipate (bis(12-hydroxydodecyl) 0, 0'42R,3R,4R,5S)-2,3,4,5-tetrahydroxyhexane-1,6-diy0 diadipate) Dans un ballon tricot de 250mL, 5,00g de sorbitol (0,0274mo1) et 8,015g d'acide adipique (0,0549mo1) ainsi qu'un agitateur magnétique sont introduits. Le 5 montage du ballon tricol et du système de distillation est effectué comme précédemment. Le milieu réactionnel est porté à 150°C sous atmosphère inerte (argon) et sous une faible agitation réglée à 10Orpm qui sera augmenté à 35Orpm une fois que le milieu réactionnel est totalement visqueux. Après trois heures de réaction, 11,089g de 1,12-dodecanediol (0,0549mol) sont injectés à l'aide d'une 10 seringue de 12mL puis la réaction est poursuivie pendant 6h soit un temps total de réaction de 9h. A 3h30 et 6h30 de réaction deux passages sous vide de respectivement 30 secondes et 1 minute sont effectués pour tirer l'eau produite par la réaction de polycondensation. Après chaque passage sous vide, le milieu réactionnel est ramené sous atmosphère inerte et à pression atmosphérique. 15 Synthèse du bis(1,4 butanediol)-sorbitol disuccinate (bis(4-hydroxybutyl) 0,0'- ((2R,3R,4R,5S)-2,3,4,5-tetrahydroxyhexane-1,6-diy1) disuccinate) Dans un ballon tricol de 250mL, 10,00g de sorbitol (0,0549mol) et 12.95g d'acide succinique (0,11mol) ainsi qu'un agitateur magnétique sont introduits. Le montage du ballon tricol et du système de distillation est effectué comme 20 précédemment. Le milieu réactionnel est porté à 150°C sous atmosphère inerte (argon) et sous une faible agitation réglée à 10Orpm qui sera augmenté à 35Orpm une fois que le milieu réactionnel est totalement visqueux. Après trois heures de réaction, 9,98g de 1,4-butanediol (0,11mol) sont injectés à l'aide d'une seringue de 12mL puis la réaction est poursuivie pendant 6h soit un temps total de réaction de 25 9h. A 3h30 et 6h30 de réaction deux passages sous vide de respectivement 30 secondes et 1 minute sont effectués pour tirer l'eau produite par la réaction de polycondensation. Après chaque passage sous vide, le milieu réactionnel est ramené sous atmosphère inerte et à pression atmosphérique. Synthèse du sorbitol- diadipate- disorbitol (2S,3R,4R,5R)-2,3,4,5,6- 30 pentahydroxyhexyl ((2R,3R,4R,5S)-2,3,4,5-tetrahydroxy-6-((6-oxo-6- (((2R,3R,4R,5S)-2,3,4,5,6-pentahydroxyhexyl)oxy)hexanoyl)oxy)hexyl) adipate 3055335 23 Dans un ballon tricol de 250mL, 10,00g de sorbitol (0,0549mo1) et 16,03g d'acide adipique (0,11mol) ainsi qu'un agitateur magnétique sont introduits. Le montage du ballon tricol et du système de distillation est effectué comme précédemment. Le milieu réactionnel est porté à 150°C sous atmosphère inerte 5 (argon) et sous une faible agitation réglée à 10Orpm qui sera augmentée à 35Orpm une fois que le milieu réactionnel est totalement visqueux. Après trois heures de réaction, 20,0g de sorbitol (0,11mol) sont injectés à l'aide d'une seringue de 12mL puis la réaction est poursuivie pendant 6h soit un temps total de réaction de 9h. A 3h30 et 6h30 de réaction deux passages sous vide de respectivement 30 secondes 10 et 1 minute sont effectués pour tirer l'eau produite par la réaction de polycondensation. Après chaque passage sous vide, le milieu réactionnel est ramené sous atmosphère inerte et à pression atmosphérique. Synthèse du bis(1,4-butanediol) -sorbitol diadipate (bis(4-hydroxybutyl)0,0'- ((2R,3R,4R,5S)-2,3,4,5-tetrahydroxyhexane-1,6-diy1) diadipate) et 1, 4-butanediol- 15 sorbitol adipate modifié en réacteur: La réaction est effectuée dans un réacteur étanche en Inox équipé d'une pâle d'agitation en U, d'un Dean Stark présentant une sortie en haut du condensateur pour pouvoir y lier une pompe à vide et d'une sortie basse pour récupérer les condensats, d'une entrée et d'une sortie de gaz inerte. Dans le 20 réacteur, sont introduit à l'état de poudre du sorbitol et de l'acide adipique dans un ratio molaire 1/2 (sorbitol/acide adipique). Le réacteur est mis sous atmosphère inerte puis est lancé en chauffe. Lorsque la température atteint 100°C, l'agitation est progressivement lancée jusqu'à 17Orpm. Quand la température atteint 150°C, la réaction est lancée et poursuivie durant 3h. Au bout de 3h, du 1,4 butanediol 25 (appelé diol par la suite) est introduit dans le réacteur dans un ratio molaire (1,4 butanediol/sorbitol) 2,2/1. Lorsque la température du milieu réactionnel revient à 150°C (agitation toujours maintenue à 17Orpm, atmosphère inerte) le diol est rajouté après 2h30 puis un passage sous vide partiel est effectué sous vide partiel pendant une durée d'une minute puis la pression atmosphérique est ramenée sous 3 0 atmosphère inerte. 4h30 après l'ajout de diols, un nouveau flush de vide partiel est effectué pendant 2 minutes puis la pression atmosphérique est ramenée sous atmosphère inerte. 6h15minutes après l'introduction du diol (soit un temps total de réaction de 9h15min à 150°C), le réacteur est arrêté et le produit de réaction est 3055335 24 récupéré à chaud afin d'avoir un minimum de perte lors du transfert de matière du réacteur vers le conditionnement du produit. 1.2 Préparation des échantillons pour mesure de l'indice d'hydroxyle (I0H) La mesure de l'indice d'hydroxyle a été effectuée selon la norme ASTM 5 4274-99 dans laquelle la titration colorimétrique a été remplacée par une titration pH-métrique. Plus particulièrement, la mesure a été effectuée de la façon suivante. Dans un ballon monocol de 250mL, environ 1g d'échantillon sont pesés au 1mg près. 20mL d'une solution réactive d'anhydride phtalique 1N dans de la pyridine 10 sont ajoutés à la pipette jaugée de 20mL puis le système est mis à reflux pendant 45min à 130°C. Après avoir refroidi le mélange, 10mL de pyridine sont introduits par le haut du réfrigérant puis le contenu du ballon est transvasé dans un bécher haut de 150mL pour titration. On ajoute ensuite 20mL de pyridine et 30mL d'eau avant de titrer par la potasse dans l'eau à 1N à l'aide du titrateur automatique. 15 1.3 Préparation des échantillons pour analyse RMN 31 P Environ 10-15mg de polyol sont introduits dans un flacon de 4mL auquel sont ajoutés 400pL de solvant (pyridine/CDCI3 ratio 1,6/1, v/v), le mélange est laissé sous agitation magnétique durant 2min. Sont ensuite ajoutés 100pL d'une solution de standard (1mmol de N-hydroxylnaphhalimide dans 10mL de solvant et 50mg de 20 Cr(III) acétyle acétonate) et 100pL de réactif phosphoré (2-chloro-1,2,3- dioxaphospholane). L'ensemble est laissé sous agitation magnétique à température ambiante pendant 2h avant l'analyse 31P RMN. 1.4 Neutralisation des polyols à base de sorbitol La réaction de polycondensation durant la synthèse des différents polyols ne 25 permettant pas d'atteindre des taux de conversion de 100% des traces résiduelles d'acide non réagit sont alors retrouvées dans le produit final. Afin de s'en affranchir, trois types de neutralisation ont été envisagées. Deux neutralisations classiques de type acido-basiques avec de la soude ou de la potasse pour neutraliser les résidus acides par simple réaction acido-basique et une neutralisation par l'hexan-l-ol soit 3 0 une estérification par un mono-alcool. 3055335 25 a) Neutralisation par la soude (NaOH) Dans un ballon monocol de 250mL sont introduit : 50,4 g de 1,4 butanediol- sorbitol adipate, 2,065g de NaOH correspondant à l'acidité résiduelle à neutraliser (déterminé par titration) ainsi que 60mL d'éthanol pour fluidifier le milieu. Le ballon 5 est équipé d'un réfrigérant à boule et le milieu est chauffé à 60°C. Le temps de réaction est d'une heure. Le produit de réaction est ensuite distillé avec un pont de distillation pour extraire l'éthanol et retrouver le polyol initial neutralisé. b) Neutralisation par la potasse (KOH) Dans un ballon monocol de 250mL sont introduits : 49,9 g de 1,4 butanediol- 10 sorbitol adipate, 2,89g de KOH correspondant à l'acidité résiduelle à neutraliser (déterminé par titration) ainsi que 60mL d'éthanol pour fluidifier le milieu. Le ballon est équipé d'un réfrigérant à boule et le milieu est chauffé à 60°C. Le temps de réaction est d'une heure. Le produit de réaction est ensuite distillé avec un pont de distillation pour extraire l'éthanol et retrouver le polyol initial neutralisé. 15 c) Neutralisation avec l'hexanol Dans un ballon monocol de 250mL sont introduits : environ 23,3 g de 1,4 butanediol-sorbitol adipate, ainsi que 170 mL d'hexanol. Le ballon est équipé d'un pont de distillation permettant le reflux de l'hexanol et l'élimination de l'eau produite par la réaction puis le milieu est porté à reflux pendant une nuit. Le produit de 2 0 réaction est ensuite distillé sous vide à 130°C avec un pont de distillation. 1.5 Caractérisation des produits obtenus La masse molaires et les indices de polydispersité ont été déterminés par chromatographies d'exclusion stérique dans le chloroforme en utilisant une chromatographie liquide Shimadzu. Les colonnes utilisées sont des PLGeI Mixed - 25 Cet PLGeL de 100A. un détecteur différentiel d'indice de réfraction est utilisé. Le chloroforme est utilisé comme éluant à un débit de 0.8m1/min. L'appareil est calibré avec des standards de polystyrènes linéaires avec des masse molaires allant de 162 à 1 650 000 g/mol. Les calculs des masses moléculaires moyennes et des indices de 30 polymolécularité en détection RI ou UV sont effectués suivant une courbe d'étalonnage avec des étalons de polystyrène ou de polyméthylméthacrylate. 3055335 26 Les analyses thermogravimétriques (ATG) ont été effectuées sur TGA Q5000 de TA Instrument et les analyses ont été effectuées à l'aide du logiciel Universal Analysis 2000. La rampe de chauffe est réglée à 10°C/min de 25°C à 600°C sous un flux constant d'air reconstitué ou d'hélium à 25mUmin. 5 Les analyses calorimétriques différentielles (DSC) sont effectuées à l'aide d'une DSC Q200 de TA Instrument. Les rampes de chauffe sont réglées à 10°C/min et les rampes de refroidissement à 5°C/min entre -85°C et 160°C sous un flux de N2 réglé à 25mL/min. Les données sont analysées à l'aide du logiciel Universal Analysis 2000. 10 Les titrations par retour sont effectuées à l'aide d'un titrateur automatique TitroLine 7000 fourni par SI Analitics. La solution titrante utilisée est obtenue à partir de concentrés volumétriques (Fixanal) fournis par Fluka Analytical. La résonnance magnétique du phosphore (31P) a été effectuée sur un spectromètre Bruker advance 3 400MHz. La fenêtre spectrale est centrée sur 15 22677Hz et est large de 100ppm (particules par millions). Le temps de relaxation est fixé à 2 secondes et le nombre de scans enregistré est de 128. La résonnance magnétique du proton a été effectuée sur le même spectromètre avec un nombre de scans de 128. La spectroscopie infrarouge a été effectuée avec un spectromètre infrarouge 20 Nicolet 380 à transformation de Fourier (Thermo Electron Corporation). L'appareil est équipé d'un module à analyse de la réflexion totale atténuée (ATR) sur diamant avec une résolution de 4cm-1, 64 scans d'analyse par échantillon avec une correction ATR propre au diamant sont effectués. Les mesures rhéologiques ont été effectuées sur un rhéomètre Anton Paar 25 Physica MCR 301 avec une géométrie cône plan de diamètre 25mm et une enceinte à effet Peltier. Le programme d'analyse est constitué de trois étapes : -1 : une rampe en température de 0°C à 50°C à 0,1°C/min et un taux de cisaillement constant de 10 s-1 -2 : un balayage en taux de cisaillement allant de 0,001 s-là 100 s-1 à 3 0 une température constante de 20°C 3055335 27 -3 : un balayage en taux de cisaillement allant de 0.001 s' à 100 s' à une température constante de 25°C. Exemple 2 Résultats 2.1 Analyse de la structure des produits obtenus et rendements 5 Les procédés de synthèse mis en oeuvre ont permis l'obtention des 9 molécules suivantes : bis(1,4 butanediol)-sorbitol disuccinate - sorbitol- diadipate- sorbitol - bis(1,2 éthanediol)-sorbitol diadipate 10 - bis(1,3 propanediol)-sorbitol diadipate bis(1,4 butanediol)-sorbitol diadipate bis(1,6 hexanediol)-sorbitol diadipate - bis(1,8 octanediol)-sorbitol diadipate bis(1,10 décanediol)-sorbitol diadipate 15 bis(1,12 dodécanediol)-sorbitol diadipate Le procédé selon l'invention permet d'obtenir les produits ci-dessus avec des rendements compris entre 80 et 90%. Les produits synthétisés ont des aspects macroscopiques différents par exemple : bis(1,2 éthanediol)-sorbitol diadipate : liquide visqueux légèrement 20 jaune bis(1,3 propanediol)-sorbitol diadipate : liquide visqueux légèrement jaune bis(1,4 butanediol)-sorbitol diadipate : liquide visqueux légèrement jaune 25 bis(1,6 hexanediol)-sorbitol diadipate : gel solide jaunâtre bis(1,8 octanediol)-sorbitol diadipate : cire orangée bis(1,10 décanediol)-sorbitol diadipate : cire blanchâtre bis(1,12 dodécanediol)-sorbitol diadipate : cire beige 2.1.1 Analyse en spectroscopie infrarouge à transformée de Fourier (FT-IR) 30 Le bis(1,2 éthanediol)-sorbitol diadipate, le bis(1,3 propanediol)-sorbitol diadipate, le bis(1,4-butanediol) -sorbitol diadipate, le bis(1,6 hexanediol)-sorbitol 3055335 28 diadipate, le bis(1,8 octanediol)-sorbitol diadipate, le bis(1,10 décanediol)-sorbitol diadipate, le bis(1,12 dodécanediol)-sorbitol diadipate, ont été analysés par FT-IR. Pour chaque produit les bandes d'absorptions caractéristiques des fonctions hydroxyles (large bande à 3999 cm-1), chaînes carbonés (bande d'absorption à 5 2940 cm-1) et la bande correspondant aux fonctions ester (bande fine et intense à 1725 cm-1) ont été observées. La présence de ces bandes d'absorption, plus particulièrement celles de la fonction ester confirme que la réaction d'estérification a bien eu lieu et que la structure des polyols est bien de type polyol polyester portant des fonctions hydroxyles nécessaires pour la formulation de mousse PUR et PIR. 10 Aucun co-produit de réaction ne ressort de l'analyse FT-IR, les fonctions acides résiduelles ne sont pas visibles en FT-IR car elles sont confondues dans le pied de la bande d'absorption caractéristique des fonctions esters. Comparativement aux procédés de l'art antérieur, le procédé de la présente invention n'induit pas ou très peu de cyclisation du sorbitol. En effet, aucune bande 15 d'absorption à 1068cm-1 caractéristique de la cyclisation du sorbitol n'est observée. Il est néanmoins possible que ces phénomènes de cyclisation soient présents de façon minoritaire et donc indétectables car inférieur à la limite de détection de la méthode utilisée, ou du fait de la superposition du signal concerné parmi d'autres bandes d'absorption dans la zone comprise entre 1500 et 940 cm-1. 20 2.1.2 Analyse des résultats par RMN du proton (RMN-1H) L'analyse par résonnance magnétique du proton de l'ensemble des polyols synthétisés permet de suivre l'avancement de la réaction en suivant l'évolution du pic correspondant au proton en a de la liaison ester formée à 2,3 ppm et celui du proton en a de la fonction acide consommée à 2,2 ppm. Cela permet de déterminer 25 les différents temps caractéristiques des réactions d'estérification mises en jeux. Lors de la première partie de la synthèse lorsque l'intensité relative du pic correspondant à la fonction acide a diminué de moitié, l'intermédiaire réactionnel recherché est obtenu avec un rendement de 100% et correspond au moment d'injection du diol terminal. En fin de réaction, le rapport des deux pics renseigne sur 30 l'état d'avancement de la réaction entre l'intermédiaire réactionnel et le diol. L'avancement maximal atteint est de 85%. 3055335 29 2.1.3 Analyse des résultats par RMN du carbone (RMN-13C) L'analyse par résonnance magnétique du carbone permet d'assigner l'ensemble des atomes de carbone présents dans la molécule à un déplacement chimique. Cette analyse permet de déterminer le squelette carboné des différents 5 polyols synthétisés. Les plages de déplacements chimiques servant de référence pour l'analyse des différents spectres sont les suivantes : Déplacements chimiques en Carbone correspondant ppm 23 à 26 Chaînes carbonées non fonctionnalisées 27 à 35 Chaînes carbonées à proximité de fonctions ester ou alcool 60 à 62 Carbone portant une fonction hydroxyle primaire terminale 62 à 64 Carbone en a de l'ester sur la chaîne sorbitol 64 à 75 Chaîne carbonée du sorbitol (signal faible) 172 à 173 Carbonyle Tableau 1 : Déplacements chimiques des différents carbones présents dans les polyols polyesters A partir de ces données, les structures chimiques des polyols polyesters 10 synthétisés ont été déterminées par l'analyse des spectres obtenus (figures la à ld et figures 2a à 2d) 2.1.4 Analyse des résultats par RMN du phosphore 31 L'analyse par résonnance magnétique du phosphore 31 de l'ensemble des polyols polyesters synthétisés permet de déterminer précisément les quantités de 15 fonctions acides résiduelles dans les polyols polyesters, ainsi que la quantité de fonctions hydroxyles totales en s'affranchissant de la gêne stérique. Polyol Mmol.g-1 d'OH 10H Mmol.g-1 de COOH IA 1 10.37 581.8 0.60 33.7 2 11.21 628.9 0.40 22.4 3 10.52 590.2 0.42 48 4 9.03 506.6 0.33 18.5 5 8.24 462.3 0.4 22.4 6 7.84 439.8 0.22 12.3 7 8.7 488 0.20 11.22 Tableau 2 : Indices d'hydroxyle et acide déterminés par analyses RMN 31P 3055335 30 2.1.5 Structure des molécules obtenues 0 H a: bis(1,2 éthanediol) -sorbitol diadipate (526g/mol) b: bis(1,3-propanediol) -sorbitol diadipate (554g/mol) O -H OH c: bis(1,4-butanediol) -sorbitol diadipate (582g/mol) O OH OH O 0 HO OH OH O d: bis(1,6 hexanediol) -sorbitol diadipate (638g/mol): e: bis(1,8 octanediol)-sorbitol diadipate (694g/mol): f : bis(1,10 décanediol)-sorbitol diadipate (750g/mol): OH OH g: bis(1,12 dodécanediol) -sorbitol diadipate (806g/mol): O OH OH O ° °°H Ho 0 0 0 OH OH O h: bis(1,4 butanediol)-sorbitol disuccinate (526g/mol): HO i: sorbitol- diadipate- disorbitol (766g/mol): 3055335 31 Les caractérisations effectuées confirment que les polyols polyesters synthétisés ont une architecture bien définie en accord avec les protocoles opératoires en deux étapes employés visant à structurer les molécules. Les structures chimiques du (a) bis(1,2 éthanediol) -sorbitol diadipate (526g/mol), (b) 5 bis(1,3-propanediol) -sorbitol diadipate (554g/mol), (c) bis(1,4-butanediol) -sorbitol diadipate (582g/mol), (d) bis(1,6 hexanediol) -sorbitol diadipate (638g/mol), (e) bis(1,8 octanediol)-sorbitol diadipate (694g/mol), (f) bis(1,10 décanediol)-sorbitol diadipate (750g/mol), (g) bis(1,12 dodécanediol) -sorbitol diadipate (806g/mol), (h) bis(1,4 butanediol)-sorbitol disuccinate (526g/rnol), (i) sorbitol- diadipate- disorbitol 10 (766g/mol). Les structures chimiques des polyols obtenus sont retrouvées ci- dessous avec la formule chimique générale CaHbOc avec 225.aÉ42, 38ÉI95.78, 145cÉ22. 2.2 Caractérisation des propriétés des polyols polyesters 2.2.1 Analyse DSC 15 Les caractérisations thermiques de type DSC permettent de déterminer la cristallinité ou non du polyol polyester obtenu par la mesure d'une température de fusion (Tf) et d'une température de transition vitreuse (Tg). Le fait d'avoir des polyols polyesters amorphes (absence de Tf) avec une Tg basse (inférieure à la température ambiante) est particulièrement avantageux car cela assure que les 20 polyols polyesters ne subiront pas de changement d'état lors de la formulation. Nature du polyol Tg (°C) Tf (°C) bis(1,2 éthanediol)-sorbitol diadipate -25 / bis(1,3 propanediol)-sorbitol diadipate -27 / bis(1,4-butanediol) -sorbitol diadipate -48 / bis(1,6 hexanediol)-sorbitol diadipate -53 / bis(1,8 octanediol)-sorbitol diadipate / 23 bis(1,10 décanediol)-sorbitol diadipate -75 0-50 bis(1,12 dodécanediol)-sorbitol / 30-40 diadipate bis(1,4 butanediol)-sorbitol -40 / disuccinate sorbitol- diadipate- sorbitol -10 / Tableau 3: Températures de transition vitreuse (Tg) et fusion (Tf) des polyols 25 3055335 32 Ainsi, parmi l'ensemble des molécules synthétisées seulement trois présentent une température de fusion et sont donc sous forme cristalline : 1,8 octanediol-sorbitol adipate, le 1,10 décanediol-sorbitol adipate et le bis(1.12 dodécanediol)-sorbitol diadipate. Les autres polyols possèdent des Tg à des 5 températures inférieures à 0°C (voir tableau 3). Les faibles Tg et l'absence de températures de cristallisation et de fusion pour les trois polyols suivants : le bis(1.2 ethanediol)-sorbitol-diadipate, le bis(1.3 propanediol)-sorbitol-diadipate et le bis(1.4 butanediol)-sorbitol-diadipate permettent d'affirmer que ces polyols resteront des liquides visqueux à température ambiante et 10 donc notamment aux températures d'utilisation des mousses de polyuréthanes, application préférée de l'invention (20-25°C). Les autres polyols ne présentant pas de Tf à savoir le bis (1,6 hexanediol)-sorbitol diadipate, le bis (1,4 butanediol)- sorbitol disuccinate et le sorbitol-diadipate-sorbtiol. Ils resteront visqueux (aspect cireux) à température ambiante (20-25°C). Les trois polyols présentant une Tf sont 15 tous les deux solides à température ambiante, ce qui indique qu'une utilisation dans une autre application que le moussage tel que par exemple les revêtements, les adhésifs ou les élastomères sont recommandés. En effet, lors des opérations de moussage, le polyol doit pouvoir être mélangé à un polyisocyanate à 20-30°C, des produits cristallins avec des températures de fusion supérieures à 15°C ne sont pas 20 recommandés. Ainsi, le bis(1.2 ethanediol)-sorbitol-diadipate, le bis(1.3 propanediol)-sorbitol-diadipate et le bis(1.4 butanediol)-sorbitol-diadipate sont particulièrement avantageux dans un large panel d'application et plus particulièrement le moussage. Les autres polyol polyesters pourront être destinés à des applications de type élastomère, adhésif ou revêtement. 25 2.2.2 Analyse thermogravimétrique (ATG) L'ATG permet de déterminer les étapes de perte de masse et dégradation des polyols polyesters. L'analyse des résultats montre une dégradation en deux temps. Ainsi, tous les polyols analysés se dégradent en deux étapes (voir tableau 4). 30 3055335 33 Nature du polyol gère dégradation 2ième dégradation Plage de %wt de Plage de T°C T°C perte bis(1,2 éthanediol) -sorbitol diadipate 50-130 7 150-450 bis(1,3 propanediol) -sorbitol diadipate 50-135 8 135-450 bis(1,4-butanediol) -sorbitol diadipate 40-130 7 130-450 bis(1,6 hexanediol)-sorbitol diadipate 40-162 11 162-450 bis(1,8 octanediol)-sorbitol diadipate 40-175 12 175-500 bis(1,10 décanediop-sorbitol diadipate 40-200 16 200-450 bis(1,12 dodécanediol) -sorbitol diadipate 40-210 19 210-475 bis(1,4 butanediol)-sorbitol disuccinate 40-160 9 160-475 sorbitol- adipate- sorbitol 40-125 4 125-500 Tableau 4:Températures de dégradations des polyols Lors de la formulation de mousses polyuréthanes, la réaction mise en jeu est exothermique et le milieu réactionnel atteint des températures de 100°C lors du procédé. Les polyols polyesters utilisés doivent donc être stables jusqu'à 100°C. 5 La première étape aux alentours de 100°C correspond à une perte de masse relative à la perte en eau résiduelle sous forme de vapeur et à la perte toujours sous forme de vapeur de monomères résiduels n'ayant pas réagi lors de la synthèse de la molécule. La perte de ces petites molécules n'est pas un inconvénient pour la formulation de mousses polyuréthanes puisqu'elles sont présentes en petites 10 quantités et extrêmement réactives avec les isocyanates utilisées en formulation de mousses polyuréthanes. Elles auront donc réagit sans incident sur le reste du procédé avant évaporation avant que le milieu réactionnel n'atteigne 100°C. La seconde dégradation correspond à la dégradation du polyol polyester. La dégradation majoritairement décrite dans la littérature est la scission de chaîne via 15 l'atome d'hydrogène en 13 de la liaison ester, ou a (phénomène moins important). Il y aura aussi des réactions intramoléculaires (backbiting) entrainant des cyclisations de chaînes ou de la cyclisation de molécules (issues d'une première dégradation par exemple) etc... Cela correspond à des températures auxquelles le polyol polyesters va se dégrader et perdre ses propriétés. Par conséquent, cette 20 température est indicatrice de la stabilité du produit obtenu pour ces utilisations futures. L'ensemble des polyols polyesters synthétisés sont stables au-delà de 100°C, ils sont donc tous utilisables pour la formulation d'une mousse, d'un 3055335 34 élastomère, d'un adhésif ou d'un revêtement aux regards de leurs propriétés thermiques. 2.2.3 Analyse rhéologiques des produits obtenus Les études rhéologiques (tableau 5) permettent de déterminer la viscosité 5 des polyols synthétisés en fonction de la température et leur caractère newtonien ou non en fonction du taux de cisaillement. Polyol Viscosité en fonction du Viscosité en fonction du taux de cisaillement à 20°C taux de cisaillement à 25°C Viscosité Type de fluide Viscosité Type de fluide (Pa.$) (Pa.$) bis(1,3 propanediol)- 125,5 ±1,7 Newtonien 68,2 ±0,5 Newtonien sorbitol diadipate bis(1,4 butanediol) - 44.6 ±1.2 Newtonien 24.3 ±0.2 Newtonien sorbitol diadipate bis(1,6 hexanediol) - 48.7 ±1.2 Newtonien 27.16 ±1.7 Newtonien sorbitol diadipate bis(1,4 butanediol) - 5,3±0,4 Newtonien 3,4±0,2 Newtonien sorbitol diadipate modifié glycérol bis(1,4 butanediol) - 12,2±1,5 Newtonien 7.3±0.5 Newtonien sorbitol diadipate modifié ratio 2,1 en 1,4 BDO Tableau 5: Etude rhéologique Ces résultats montrent que les produits obtenus à savoir le bis(1,4 butanediol)-sorbitol-diadipate, le bis(1,6 hexanediol)-sorbitol-diadipate et les bis(1,4 10 butanediol)-sorbitol-diadipate modifié glycérol et ratio 2,1 en 1,4BDO ont des caractéristiques particulièrement avantageuses pour une utilisation dans l'ensemble des applications utilisant classiquement des produits pétro-sourcés telles que les mousses, les élastomères, les adhésifs ou revêtements de polyuréthanes du fait de leur viscosité suffisamment basse (caractère liquide) permettant leur mélange à 15 température ambiante avec les autres composants de la formulation. Le bis(1, 3 propanediol)-sorbitol diadipate présente une viscosité élevée à 20°C, néanmoins, sa baisse de viscosité à 25°C pourrait permettre l'utilisation de ce polyol polyester à cette température dans de telles formulations. Les autres polyols polyesters n'ont pas été soumis à des analyses de viscosités à 20°C et 25°C car ils sont cireux 20 (solide) à ces températures (voir tableau 3) ce qui rend leur utilisation en formulation 3055335 de mousses polyuréthanes moins intéressante mais est sans incidence pour des formulations d'élastomères, d'adhésifs ou de revêtements puisque le mélange de la formulation peut se faire à une température supérieure à la température ambiante. 2.2.4 Analyse de l'indice hydroxyles (I0H) 5 La mesure de l'indice hydroxyles est utilisée notamment pour l'élaboration de mousses polyuréthanes. Elle permet d'évaluer la part d'isocyanate en formulation de mousse polyuréthane. La synthèse de polyols comprenant de nombreux groupements hydroxyles de nature différente (primaires et secondaires) rend la titration difficile en termes de 10 gêne stérique pour les groupes hydroxyles secondaires placés côte à côte sur les groupements sorbitol. Ainsi les indices hydroxyles (I0H) présentés dans le tableau 6 reflètent le nombre d'hydroxyles accessibles et pris en compte pour la formulation de mousse polyuréthane. Nature du polyol 10H (mg KOH/g) bis(1,4 butanediol)-sorbitol disuccinate 409 sorbitol- diadipate- sorbitol 692 bis(1,2 éthanediol)-sorbitol diadipate 533 bis(1,3 propanediol)-sorbitol diadipate 437 bis(1,4 butanediop-sorbitol diadipate 400 bis(1,6 hexanediop-sorbitol diadipate 415 bis(1,8 octanediop-sorbitol diadipate 355 bis(1,10 décanediol)-sorbitol diadipate 326 bis(1,12 dodécanediol)-sorbitol 311 diadipate Tableau 6: 10H des polyols synthétisés 15 Les gammes d'indices d'hydroxyles recherchées par un fabricant de mousse dépend du type de mousses (PUR, PIR, etc..) et du nombre de polyols introduits dans la formulation. En général, pour une mousse rigide, la gamme s'étend de 100 à 700 mg KOH/g. Dans le cas d'une mousse de type PUR la gamme d'indice d'hydroxyles (I0H) permettant l'obtention d'un réseau tridimensionnel réticulé est 20 compris entre 300 et 700 mg KOH/g alors que pour un réseau de type PIR, la gamme d'IOH doit être comprise entre 100 et 500 mg KOH/g. Ainsi l'ensemble des polyols polyesters présentent des indices d'hydroxyles permettant leur utilisation en formulation PUR et PIR. 3055335 36 2.2.5 Titration acide des polyols La titration acide des polyols incorporés dans les mousses polyuréthanes rigides est utilisée dans la formulation de ces mousses car les fonctions acides résiduelles des polyols polyesters sont susceptibles d'inhiber les catalyseurs utilisés 5 lors de la formulation de mousses polyuréthanes rigides si leur quantité est trop importante. Les étapes de titration et les trois types de neutralisations ont été testés sur le bis(1,4 butanediol)-sorbitol diadipate car l'ensemble des caractérisations précédentes en font le polyol polyester le plus adapté à la formulation de mousses polyuréthanes notamment des mousses polyuréthanes rigides. 10 La titration avant et après neutralisation permet de juger de l'efficacité de cette dernière. L'étape de neutralisation permets de diminuer l'indice d'acide par quatre voir dix en conditions optimales. On remarquera différents points lors des neutralisations avec les bases. Avec la soude, le polyol polyester final est blanchâtre alors qu'avec la potasse, on 15 peut extraire un précipité acido-basique solide et l'aspect du polyol polyester n'a pas changé. Les précipités peuvent toujours être condensés par centrifugation, mais la neutralisation avec la potasse présente un avantage certain en facilitant l'élimination du complexe potasse/acide qui précipite en agglomérats de taille plus élevée que ceux de la soude. Après synthèse Neutralisé NaOH Neutralisé KOH Neutralisé hexanol Indice d'acide (mg KOH/g) 59±2.3 8.3±0.4 15.9±1.6 24.2±2 20 Tableau 7: Indice d'acidité avant et aprés neutralisation L'indice d'acidité du polyol polyester est évalué avant et après neutralisation L'ensemble des résultats pour le bis(1,4 butanediol)-sorbitol diadipate sont présent dans le tableau 7. L'indice d'acidité correspond au nombre de mg de KOH nécessaire pour neutraliser l'ensemble des groupements acides carboxyliques 25 présent dans un gramme d'un polyol polyester. L'indice d'acidité peut être déterminé par dosage colorimétrique au bleu de méthylène en utilisant une solution de potasse à 0.1 mol/L dans le méthanol. 3055335 37 Les trois types de neutralisation permettent d'abaisser significativement l'indice d'acidité du polyol polyester. Cette neutralisation permet l'obtention d'une formulation de mousse polyuréthanes rigide de très bonne qualité. Exemple 3 : Formulation de mousses polyuréthane 5 Des mousses de polyuréthane ont été obtenues en utilisant les polyols polyester à base de bis(1,4 butanediol)-sorbitol-diadipate et bis(1,4 butanediol)- sorbitol-diadipate neutralisé. Un prémix contenant le polyol et les différents additifs et gaz d'expansion est préparé puis la quantité nécessaire de diisocyante polymérique (pMDI) y est ajoutée (voir tableau 8). Le pré-mix est obtenu par un 10 ajout successif des composants entre lesquels une étape d'homogénéisation est effectuée. Référence Fournisseur témoin PUR Polyol Neut KOH Neut Neut Neut non neut 2parts Hexanol NaOH Hexanol PUR Cat. aminé distillé PUR PUR PUR 114,4 115,0 115,0 115,0 115, 115,0 0 pMDI 190,14 147,38 147,29 147,29 147,29 147,29 Polyol témoin 100,00 Polyol base sorbitol 100 Polyol base sorbitol neut. NaOH 100,00 Polyol base sorbitol neut. KOH 100,00 Polyol base sorbitol neut. Hexanol 100,00 Polyol base sorbitol neut. hexanol distillé 100,00 Eau 1,66 1,6 1,60 1,60 1,60 1,60 Surfactant polyether polysiloxane B1048 2,50 2,5 2,56 2,56 2,56 2,50 Catalyseur : 2,35 1,7 2,00 2,06 2,06 2,11 Diméthylecyclohexyleamine Agent ignifugeant : TCPP 10,06 10 10,00 10,00 10,0 10,05 5 Agent gonflant : Isopentane 15,37 11,92 13,08 13,52 13,9 15,73 6 TOTAL 322,0 275,10 276,53 277,03 277,5 279,28 8 2 Tableau 8: Formulation de mousses PUR rigides 3055335 38 Dans le cadre de formulations de mousses polyuréthanes (PUR) rigides quatre essais ont été conduits : un témoin industriel (polyéther standard de fonctionnalité 3,3 et un indice d'hydroxyle de 585 mg KOH/g), une formulation avec le polyol polyester à base de 1.4 butanediol-sorbitol-adipate neutralisé au KOH, puis 5 NaOH et neutralisé à l'hexanol. En effet, ce polyol polyester présente la meilleure viscosité à température ambiante et un faible coût de production (monomères peu coûteux et biosourcés ou biosourçables) pour la formulation de mousses PUR. Les formulations de prémix nécessaires pour effectuer les mesures des temps caractéristiques sont exprimées en nombre de parts (tableau 8). Au prémix 10 est ensuite ajoutée la quantité de polyisocyanate (type 4,4 MDI polymérique) souhaitée (tableau 8). Les temps caractéristiques de l'obtention d'une mousse sont mesurés à savoir le temps de crème, de fils et hors-poisse ainsi que la hauteur de mousse (tableau 9). 15 Temps Témoin PUR Polyol Neut. KOH Neut. Neut. Neut. caractéristiques non 2 parts Hexanol NaOH Hexanol en s neut. Catalyseur distillé PUR PUR PUR aminé PUR Crème 10 75 15 50 14 45 Fil 39 420 70 163 73 203 Hors-poisse 60 1500 115 299 80 346 hauteur mousse 26,1 5 23,7 21,8 23,4 22,6 Tableau 9: Caractéristiques de la mousse obtenue Les temps caractéristiques obtenus avec les polyols polyesters neutralisés à la potasse et à la soude sont satisfaisants, dans le cas des polyols polyesters neutralisés avec de l'hexanol les temps sont moins avantageux. Ainsi, l'utilisation du 20 polyol polyester neutralisé, permet comparativement aux polyols polyesters non neutralisés, l'observation d'une meilleure cinétique de réaction (plus courte) et une hauteur de mousse particulièrement avantageuse, équivalente aux produits non biosourcés (témoin PUR). Il est donc recommandé d'utiliser une version neutralisée du polyol polyester pour la formulation de mousses polyuréthane rigide. 3055335 39 A l'aide d'un polyol polyester à base de sorbitol neutralisé, il est donc possible de formuler une mousse polyuréthane avec des caractéristiques cinétiques similaires à celles des produits non biosourcés actuellement utilisés. Les mousses de meilleures qualités sont obtenues à partir de polyols neutralisés à la potasse ou à la soude. REVENDICATIONS1. Polyol polyester obtenu par une première polycondensation (a) d'un sucre alcool Z en C3 à C8 et de deux diacides Y et Y' identiques ou différents en C4 à C36 et d'une seconde polycondensation (b) du produit obtenu en (a) avec deux diols X et X' identiques ou différents en C2 à C12. 2. Polyol polyester selon la revendication 1 caractérisé en ce que le sucre alcool Z est choisi parmi le glycérol, le sorbitol, l'érythritol, le xylitol, l'araditol, le ribitol, le dulcitol, le mannitol et le volémitol. 3. Polyol polyester selon l'une ou l'autre des revendications 1 et 2 caractérisé en ce que les diacides Y et Y' sont indépendamment choisis parmi l'acide butanedioïque, l'acide pentanedioïque, l'acide hexanedioïque, l'acide heptanedioïque, l'acide octanedioïque, l'acide nonanedioïque, l'acide décanedioïque, l'acide undécanedioïque, l'acide dodécanedioïque, l'acide tridécanedioïque, l'acide tétradécanedioïque, l'acide pentadécanedioïque, l'acide hexadécanedioïque et leur mélange. 4. Polyol polyester selon l'une quelconque des revendications 1 à 3 caractérisé en ce que les diols X et X' sont indépendamment choisis parmi le 1,2-éthanediol, le 1,3-propanediol, le 1,4-butanediol, le 1,6-hexanediol, le 1,8-octanediol, le 1,10- décanediol, le 1,12-dodécanediol et leur mélange. 5. Procédé d'obtention d'un polyol polyester selon l'une quelconque des revendications 1 à 4 comprenant les étapes suivantes : a) une étape de polycondensation à une température comprise entre 110 et 200°C, avantageusement durant 5 à 10 heures: i. d'un sucre alcool Z en C3 à C8, préférentiellement en C4 à C7, ii. de deux diacides Y et Y' en C4 à C36 identiques ou différentes, préférentiellement C5 à C24, iii. de deux diols X et X' en C2 à C12 identiques ou différents, préférentiellement en C3 à C8, b) optionnellement, une étape de neutralisation. 6. Procédé selon la revendication 5 caractérisé en ce que l'étape de polycondensation comprend une première polycondensation (a) du sucre alcool 3055335 41 Z et des diacides Y et Y' et une seconde polycondensation (b) du produit obtenu en (a) avec les diols X et X' . 7. Polymère comprenant le polyol polyester selon l'une quelconque des revendications 1 à 4 ou susceptible d'être obtenu par la mise en oeuvre du 5 procédé selon l'une ou l'autre des revendications 5 et 6, ledit polymère étant préférentiellement un polyuréthane ou un polyisocyanurate. 8. Composition comprenant ledit polyol polyester selon l'une quelconque des revendications 1 à 4 ou ledit polyol polyester susceptible d'être obtenu par la mise en oeuvre du procédé selon l'une ou l'autre des revendications 5 et 6, ou 10 ledit polymère selon la revendication 7. 9. Composition selon la revendication 8 caractérisée en ce qu'il s'agit d'une mousse, d'un élastomère, d'un adhésif, d'un revêtement ou d'une composition permettant l'obtention de l'un quelconque des mousse, élastomère, adhésif et revêtement après polymérisation. 15 10. Composition selon l'une ou l'autre des revendications 8 et 9 comprenant en outre, un catalyseur de réaction et un polyisocyanate. 11. Procédé d'obtention d'une mousse, d'un revêtement, d'un adhésif ou d'un élastomère de polyuréthane ou de polyisocyanurate comprenant une étape d'obtention d'un polyol polyester selon l'une quelconque 20 des revendications 1 à 4 ou d'un polymère selon la revendication 7, une étape d'addition d'au moins un polyisocyanate et d'au moins un catalyseur de réaction, et une étape de polymérisation. 12. Utilisation d'un polyol polyester selon l'une quelconque des revendications 1 à 4 25 ou d'un polymère selon la revendication 7 dans la fabrication d'une mousse, d'un revêtement, d'un adhésif ou d'un élastomère de polyuréthane ou de polyisocyanurate.